(57)【特許請求の範囲】
【請求項１】
密度０．９４１ｇ／ｃｍ3以上の高密度ポリエチレンと密度０．９００〜０．９４０ｇ／ｃｍ3の直鎖状低密度ポリエチレンとを混合してなり、これらの混合比率が異なる少なくとも２種類の混合フィルム層を接着剤を介在させることなく直接積層したシーラント層をその高密度ポリエチレンの混合比率が低い方の混合フィルム層側が透明フィルム層に接着されるように透明フィルム層の上下面にそれぞれ接着性樹脂層を介在させて積層してなることを特徴とする医療用液体容器用プラスチックフィルム。
【請求項２】
上記シーラント層が、高密度ポリエチレンと直鎖状低密度ポリエチレンとの混合比率が１０／０〜８／２である第一フィルム層と、高密度ポリエチレンと直鎖状低密度ポリエチレンとの混合比率が５／５〜１／９である第二フィルム層とを積層してなる請求項１記載の医療用液体容器用プラスチックフィルム。
【請求項３】
上記第一フィルム層と第二フィルム層とのフィルム厚さ比率が、１／９〜４／６である請求項２記載の医療用液体容器用プラスチックフィルム。
【請求項４】
透明フィルム層がポリアミド、ポリカーボネート又はポリエステルにより形成されてなる請求項１、２又は３記載の医療用液体容器用プラスチックフィルム。
【請求項５】
上記接着性樹脂層が無水マレイン酸変性ポリオレフィンにより形成されてなる請求項１乃至４のいずれか１項記載の医療用液体容器用プラスチックフィルム。
【発明の詳細な説明】
【０００１】
【発明の属する技術分野】
本発明は、輸液又は薬液用バッグ等の医療用液体容器の形成材料として特に好適に使用される医療用液体容器用プラスチックフィルムに関する。
【０００２】
【従来の技術及び発明が解決しようとする課題】
輸液、薬液、血液用バッグ等の医療用液体容器は、強度が高く、安全性等に優れていることを必要とするのは勿論であるが、内容液を容器の外から肉眼でチェックできることが要求されるので、透明度が高いという特性は医療用液体容器において大きな利点となる。従来より、このような医療用液体容器としては、ガラスビン、ポリエチレンやポリプロピレン等のブロー成形ビン、例えばポリエチレンホモポリマーの単層フィルム製のフレキシブルバッグのようなポリエチレンやポリ塩化ビニル製バッグなどが使用されているが、これらの医療用液体容器には、以下のような様々な問題がある。
【０００３】
即ち、ガラスビンは、破損し易いために取り扱いを慎重にする必要があり、また、使用時に空気流入孔が必要なために異物や雑菌等が混入する可能性があるのでそれに対する配慮も必要となる上に、ガラスビンの使用方法によってはガラス中に含まれるアルカリ物質が内容液中へ溶出する場合もあるので使用方法が制限されたり、更に硬質であるために廃棄しにくい等の問題がある。また、ブロー成形ビン、ポリエチレンやポリ塩化ビニル製バッグ等は、透明性が不足すると共に、レトルト殺菌等の高温殺菌に対する耐性に乏しく、更に可塑剤、酸化防止剤、安定剤や残留塩化ビニルモノマー等の低分子量成分を含有するものは、容器の使用方法によってはこれらの成分が内容液中に溶出して衛生上の問題となるので使用方法が制限される。また、廃棄時に有害ガスを発生する等の環境面での問題も生じている。
【０００４】
そこで、医療用液体容器用プラスチックフィルムとしての特性を満足することが困難な単層フィルムに代えて、種々の特性を兼備し得る多層フィルムが種々提案されているが、いずれも医療用液体容器が必要とする特性を満足するには至っていない。
【０００５】
本発明は、上記事情に鑑みなされたもので、医療用液体容器が必要とする特性、即ち透明性に優れ、内容液中への低分子量成分の溶出も少ない等の特性を兼備するのみならず、特にレトルト殺菌（例えば１２１℃処理）等の高温殺菌に対する耐熱性を備えており、医療用液体容器の形成材料として有用な医療用液体容器用プラスチックフィルムを提供することを目的とするものである。
【０００６】
【課題を解決するための手段】
本発明は、上記目的を達成するため、密度０．９４１ｇ／ｃｍ3以上の高密度ポリエチレンと密度０．９００〜０．９４０ｇ／ｃｍ3の直鎖状低密度ポリエチレンとを混合してなり、これらの混合比率が異なる少なくとも２種類の混合フィルム層を接着剤を介在させることなく直接積層したシーラント層をその高密度ポリエチレンの混合比率が低い方の混合フィルム層側が透明フィルム層に接着されるように透明フィルム層の上下面にそれぞれ接着性樹脂層を介在させて積層してなることを特徴とする医療用液体容器用プラスチックフィルムを提供する。
【０００７】
この場合、特に上記シーラント層を高密度ポリエチレンと直鎖状低密度ポリエチレンとの混合比率（重量比、以下同様）が１０／０〜８／２である第一フィルム層と、高密度ポリエチレンと直鎖状低密度ポリエチレンとの混合比率が５／５〜１／９である第二フィルム層とを積層してなるものとすると好適であり、接着性樹脂層を無水マレイン酸変性ポリオレフィン樹脂により形成されたものとすると、より好適である。
【０００８】
即ち、本発明は、高密度ポリエチレン（ＨＤＰＥ）と直鎖状低密度ポリエチレン（ＬＬＤＰＥ）との混合比率が異なる混合フィルム層を積層し、これをシーラント層として使用すると共に、このシーラント層を接着性樹脂層を介在させて透明フィルム層の両面に積層することにより、透明性に優れるのみならず、例えば１００〜１２５℃程度の加熱処理にも耐え、医療用液体（内容液）充填後に熱殺菌処理を行うことが可能である上に、接着剤を使用していないために安全性に優れ、内容液中に低分子量成分が溶出することがほとんどない医療用液体容器用プラスチックフィルムを得るものである。
【０００９】
より詳細には、上述したように、医療用液体容器用プラスチックフィルムとして従来よりポリエチレンホモポリマーの単層フィルムが使用されているが、ポリエチレンの中でもＨＤＰＥは、特に耐熱性が優れており、上記のような熱殺菌処理を施す医療用液体容器用プラスチックフィルムとして使用するのに好適であるが、このＨＤＰＥは耐衝撃性が小さいため、例えば透明で耐衝撃性に優れるポリアミドフィルムを積層しても、ポリアミドフィルムのみではＨＤＰＥの耐衝撃性の小ささをカバーすることができず、積層フィルム全体としての衝撃強度が欠けたものとなってしまう。また、ＨＤＰＥの単一フィルムの場合、その透明性が医療用包材としては不十分である。そこで、ＨＤＰＥとの相溶性が良く、透明性に優れ、ＨＤＰＥの衝撃強度等を補うことができるＬＬＤＰＥとＨＤＰＥとを混合することによって、透明性、耐衝撃性等にも優れる混合フィルムを得ることができる。
【００１０】
このような混合フィルムにおいて、ＨＤＰＥとＬＬＤＰＥとの混合比率を変えることによって、その特性が異なる混合フィルムを得ることができ、ＨＤＰＥの混合比率が高い混合フィルム層、例えばＨＤＰＥとＬＬＤＰＥとの混合比率が１０／０〜８／２である第一フィルム層は、耐熱性に優れ、防湿性、耐薬品性、耐ブロッキング性、スリップ性等にも優れたフィルムとなり、ＬＬＤＰＥの混合比率が高い混合フィルム層、例えば５／５〜１／９である第二フィルム層は、透明性、耐衝撃性に優れたものとなる。このような第一、第二フィルム層を使用する場合、第一フィルム層と第二フィルム層とのフィルム厚さ比率を１／９〜４／６とすると、透明性、耐衝撃性等のバランスが特に好適なシーラント層を得ることができる。
【００１１】
このシーラント層にその透明性を損なうことなく他の特性を付与することを目的として透明フィルム層を積層するに当たり、接着性樹脂層を介在させて積層することによって、接着剤やアンカー剤等を全く使用することなく多層フィルム構成からなる医療用液体容器用プラスチックフィルムを得ることができる。ここで、透明フィルム層をポリアミド、ポリカーボネート又はポリエステルにより形成すると、透明性及び耐衝撃性に特に優れた積層フィルムを得ることができる。そして、このような透明フィルム層の両面にシーラント層を積層することにより、医療用液体容器の最外層及び最内層がポリエチレンの混合フィルムからなるシーラント層により形成されて、容器製造時のシール性が良好なものとなり、特に容器外側に内容液取り出し口としてクロージャーを取り付けることが多い医療用液体容器の場合、上記のようにプラスチックフィルムの最外層がポリエチレンのシーラント層により形成されることによって、クロージャーの取り付け性が良好なものとなる。
【００１２】
更に、シーラント層のＨＤＰＥの混合比率が低い方の混合フィルム層（第二フィルム層）側と透明フィルム層とを接着することにより、耐熱性に優れるＨＤＰＥの混合比率が高い方の混合フィルム層（第一フィルム層）を内容液に接する医療用液体容器の最内面とすることができ、このような容器を加熱処理するに当たり、第一フィルム層の耐熱性を発揮させて加熱処理に伴う容器の収縮を少なくするという点で特に効果的であり、透明フィルム層の両面においてシーラント層をそれぞれ上記のように積層することによってフィルム構造が上下対称となり、フィルムのカールが生じ難くなる。また、このような多層構造体とすることによって、フィルムの機械的強度が大きくなり、容器の運搬・保存時の実用強度が増す。
【００１３】
ここで、本発明の場合、接着性樹脂層を介在させることによって、シーラント層と透明フィルム層との層間接着性を十分に確保するものであり、上述したように、接着剤やアンカー剤等を全く使用することなく積層することができるので、医療用液体容器用プラスチックフィルムとしての安全性に特に優れるものであるが、接着性樹脂層として、特に熱接着性を有し、加熱による低分子量成分の溶出がほとんどない無水マレイン酸変性ポリオレフィンを使用すると、シーラント層の良好な層間接着性と相俟って、例えば１００〜１２５℃程度の加熱殺菌処理に耐えることができるのみならず、非常に安全性に優れた医療用液体容器用プラスチックフィルムを得ることが可能となる。
【００１４】
以上説明したように、本発明の医療用液体容器用プラスチックフィルムは、ＨＤＰＥ及びＬＬＤＰＥのプラスチック特性を兼備した複数種の混合フィルム層を積層してシーラント層とすることによって、これらの単層シーラント層では十分に満足することができないフィルム特性を兼備するシーラント層を接着剤を使用することなく得ることができ、更にこれらのシーラント層を接着性樹脂層を介在させて透明フィルム層の両面に積層することにより、特に透明性、耐衝撃性に優れた医療用液体容器用プラスチックフィルムを接着剤を用いないで得ることができる。この医療用液体容器用プラスチックフィルムは、上記のように１００〜１２５℃の加熱処理によっても層間の剥離もなく、低分子量成分の溶出もほとんどないので、このようなプラスチックフィルムにより形成された医療用液体容器は、医療用液体容器としての要求特性、例えば強度に優れ、廃棄に場所をとらず、廃棄時の焼却に際して有毒ガスの発生もなく、衛生性に優れ、また水蒸気バリア性、酸素バリア性に優れている等の要求特性を兼備するのみならず、透明性、耐熱性にも優れ、上記のような加熱処理によっても低分子量成分の溶出がほとんどなく、医療用液体容器として収縮が少なく、特に内容液充填後に熱殺菌処理が採用されることが多い、輸液又は薬液用バッグ等の液体容器として好適なものである。
【００１５】
【発明の実施の形態及び実施例】
以下、本発明を図面を参照して、更に詳細に説明する。
図１は、本発明の医療用液体容器用プラスチックフィルム１を示している。この医療用液体容器用プラスチックフィルム１は、それぞれＨＤＰＥとＬＬＤＰＥとの混合比率が異なる第一フィルム層２ａと第二フィルム層２ｂ、第一フィルム層３ａと第二フィルム層３ｂとをそれぞれ積層してなる上下２層のシーラント層２，３と、これらのシーラント層２，３の間にそれぞれ接着性樹脂層４，４を介して積層された透明フィルム層５とからなるものである。
【００１６】
第一フィルム層２ａと第二フィルム層２ｂ、第一フィルム層３ａと第二フィルム層３ｂとにおけるＨＤＰＥとＬＬＤＰＥとの混合比率は、それぞれの第一、第二フィルム層の間で異なっていれば特に限定されるものではないが、ＨＤＰＥの混合割合が第一フィルム層２ａ，３ａの方が第二フィルム層２ｂ，３ｂよりも大きく、特に第一フィルム層２ａ，３ａのＨＤＰＥ／ＬＬＤＰＥ（重量）＝１０／０〜８／２、特に８５／１５程度、且つ第二フィルム層２ｂ，３ｂのＨＤＰＥ／ＬＬＤＰＥ＝５／５〜１／９、特に２／８程度とするとより好適である。第一、第二フィルム層におけるＨＤＰＥとＬＬＤＰＥとの混合割合が上記範囲にあるフィルムを積層した場合、医療用液体容器用プラスチックフィルム１のシーラント層２，３として好適な耐熱性、耐衝撃性、透明性等を得ることができる。
【００１７】
また、第一フィルム層２ａと第二フィルム層２ｂ、第一フィルム層３ａと第二フィルム層３ｂとのフィルム厚さの比率は、医療用液体容器用プラスチックフィルムに必要な上記特性を付与することができる限り、特に限定されるものではなく、第一、第二フィルム層におけるＨＤＰＥとＬＬＤＰＥとの混合割合により種々選定することができるが、例えば上記混合割合でなる第一フィルム層２ａ，３ａと第二フィルム層２ｂ，３ｂとを積層する場合、第一フィルム層／第二フィルム層＝１／９〜４／６、特に１／９〜２／８とすると好適である。なお、層厚さとしては、例えば第一フィルム層２ａ，３ａをそれぞれ１０〜３０μｍ程度、第二フィルム層２ｂ，３ｂをそれぞれ４０〜１００μｍ程度とすると好適である。上記範囲以外では、十分な耐熱性が得られない場合や必要な透明性や耐衝撃性が得られない場合がある。
【００１８】
そして、第一フィルム層２ａと第二フィルム層２ｂ、第一フィルム層３ａと第二フィルム層３ｂとを積層して得られるシーラント層２，３の厚さは、医療用液体容器用プラスチックフィルムの大きさや内容液の種類等によって適宜選定することができるが、それぞれ通常５０〜１３０μｍ程度とすると好適である。シーラント層の厚さが薄すぎると医療用液体容器の形成材料として必要な強度等が得られない場合があり、厚すぎると医療用液体容器用プラスチックフィルムに良好な可撓性が得られない場合がある。
【００１９】
そして、透明フィルム層５とシーラント層２，３との間に介在される接着性樹脂層４，４を形成する接着性樹脂としては、通常の接着性を有する樹脂を使用することができ、このような樹脂として、例えば無水マレイン酸変性ポリオレフィン等が挙げられるが、これらの中でも特に無水マレイン酸変性ポリエチレンが望ましい。そして、接着性樹脂層の層厚さは、５〜３０μｍ程度とすることが好ましい。層厚さが薄すぎると十分な接着性を得ることができない場合があり、厚すぎてもそれ以上の接着性の向上が認められない。
【００２０】
シーラント層２，３の間に積層される透明フィルム層５を形成する材料は、医療用液体容器用プラスチックフィルム１が最終的に医療用包材としての透明性の規格値を満たすものとなる限り、特に限定されず、例えばポリアミド、ポリカーボネート及びポリエステル等が好適に使用されるが、これらの中でも耐衝撃性に優れるポリアミドを透明フィルム層５として使用すれば、医療用液体容器の運搬・保存時等の落下強度が強くなり、破袋による液漏れが生じなくなるので特に好適である。ポリアミドとしては、無延伸ナイロンを使用することができ、具体的には６ナイロン、６，６ナイロン、６−６，６ナイロン共重合体等を挙げることができる。なお、フィルムの製造方法等によっては、延伸ナイロンにより形成されることもある。
【００２１】
上記透明フィルム層５の層厚さは、医療用液体容器用プラスチックフィルムの大きさや内容液の種類等によって適宜選定することができるが、通常１０〜５０μｍ程度とすると好適である。層厚さが薄すぎると医療用液体容器の形成材料として必要な強度等が得られない場合があり、厚すぎると医療用液体容器用プラスチックフィルムに良好な可撓性が得られない場合がある。
【００２２】
上記医療用液体容器用プラスチックフィルム１の製造方法は、上記構成のフィルムが十分な層間接着性を持って積層されるのであれば、その製法は特に限定されるものではないが、製造効率等を考慮すれば、上記したフィルム構成となるように７層共押出ラミネートすることで容易に医療用液体容器用プラスチックフィルム１を得ることができる。
【００２３】
なお、このようにして得られた医療用液体容器用プラスチックフィルム１は、ＪＩＳ−Ｋ−７１０５により測定された透明度が８０％以上であることが好ましく、特に９０％以上であるとより好適である。
【００２４】
上記医療用液体容器用プラスチックフィルム１は、これを形成材料として、例えば輸液用バッグを作成することができる。この場合、例えばプラスチックフィルム１を適宜大きさに裁断し、第一フィルム層２ａが容器外側となるように重ね合わせた後、内容液（ここでは輸液）用のキャップ付きなどの注入部（クロージャー）を設け、その注入部が開口している以外は四周が密閉された偏平の長方形袋状、三方体袋、ガセット袋、自立袋等となるようにインパルスシール又は熱板シール等の手段によりバッグを作成し、輸液を上記注入部から注入してキャップを締めることなどの手段により輸液をバッグ内に密閉収納し、これを１００〜１２５℃で１０分〜２時間加熱する熱殺菌処理を施して、輸液の保存、運搬に使用することができる。
【００２５】
なお、本発明の医療用液体容器用プラスチックフィルムは、上記構成に限定されるものではなく、本発明の要旨を逸脱しない範囲で種々変更して差し支えない。
【００２６】
［実施例１、２、比較例１、２］
次に、上記医療用液体容器用プラスチックフィルムを表１に示す構成で作製して、実施例１、２、比較例１、２のプラスチックフィルムを製膜し、各プラスチックフィルムを１２１℃、３０分間の加熱処理したものについてＪＩＳ−Ｋ−７１０５に準拠した透明度試験を行った。結果を表１に併記する。また、各プラスチックフィルムについて日本薬局方第１３改正に記載された「輸液用プラスチック容器試験法」に準拠した溶出物試験を行った。また、実用強度を評価するために各フィルムにより作製した袋について下記の落下衝撃強度試験を行った。結果を表１に併記する。
ＪＩＳ−Ｋ−７１０５：全光線透過率（透明度）試験
加熱処理後のプラスチックフィルムを５０×５０ｍｍに裁断して試験片とした。試験片は各プラスチックフィルムについて３枚ずつ用意した。積分球式光線透過率測定装置であるＮＤＨ−Σ８０（日本電色工業株式会社製）に試験片を取り付けて全光線透過光量（透明度）を測定した。
溶出物試験
プラスチックフィルムにより内容面積が約１２００ｃｍ2となるように袋を作製し、水で洗った後、室温で乾燥した。この袋の中に水２００ｍｌを正確に加えて密封した後、高圧蒸気滅菌器を用いて１２１℃で１時間加熱し、その後、滅菌器から袋を取り出して室温になるまで放置し、この内容液を試験液とした。
【００２７】
別の水につき、同様の方法で空試験液を調製した。試験液及び空試験液につき、次の試験を行った。
＜過マンガン酸カリウム還元性物質＞
試験液２０ｍｌを共栓三角フラスコに採り、０．０１Ｎ過マンガン酸カリウム液２０．０ｍｌ及び希硫酸１ｍｌを加え、３分間煮沸し、冷後、これにヨウ化カリウム０．１０ｇを加えて密栓し、振り混ぜて１０分間放置した後、０．０１Ｎチオ硫酸ナトリウム液で滴定した（指示薬：デンプン試液５滴）。別に空試験液２０．０ｍｌを用い、同様に操作し、試験液と空試験液との０．０１Ｎ過マンガン酸カリウム液の消費量の差を求めた。
＜蒸発残留物＞
試験液２０ｍｌを水浴上で蒸発乾固し、残留物を１０５℃で１時間乾燥し、その量を測定した。
＜紫外吸収スペクトル＞
試験液につき、空試験液を対照とし、吸光度測定法により波長２００ｎｍ以上２４１ｎｍ未満における吸光度及び波長２４１ｎｍ以上３５０ｎｍ以下における吸光度を測定した。
落下衝撃強度試験
各プラスチックフィルムを使用して、ヒートシール条件を１８０〜２１０℃、２ｋｇ／ｃｍ2、１〜２秒間とし、１５０×２００（ｍｍ）の三方シール袋を作製し、各袋に精製水５００ｍｌを充填した後、１２１℃の温度条件下で６０秒間の熱殺菌処理を施し、その後、高さ１．２ｍより自由落下させた。各実施例及び比較例につき、各５枚の三方シール袋を作製し（ｎ＝５）、各袋をそれぞれ連続１０回自由落下させ、その結果を平均した。
【００２８】
【表１】
0003716879.tif 000002
＊  無水マレイン酸変性ポリエチレン（三井石油化学工業（株）製）
【００２９】
なお、実施例１、２のフィルムの場合、上記溶出物試験における加熱処理によってもフィルムの収縮は少なく、層間剥離も認められなかったが、比較例１のフィルムの場合、フィルムの収縮は少なかったが、接着性樹脂層からのウキが認められ、比較例２のフィルムには収縮が認められた。
【００３０】
上記の結果によれば、本発明の医療用液体容器用プラスチックフィルムは透明度に優れるのみならず、熱殺菌処理によるフィルムの収縮や層間剥離が認められない上に低分子量成分の溶出もほとんどなく、そのフィルム強度にも優れているので医療用液体容器の形成材料として特に有用であることが認められる。それに対して、ＨＤＰＥ単一フィルムをシーラント層としたプラスチックフィルム（比較例１）は、熱殺菌処理による溶出物はほとんどないが、落下衝撃強度が著しく劣っており、医療用液体容器用プラスチックフィルムとして使用した場合、実用上の物流強度に耐えることができない。一方、１種のみのＨＤＰＥとＬＬＤＰＥとの混合フィルムをシーラント層としたプラスチックフィルム（比較例２）の場合、落下衝撃強度には優れるが、熱殺菌処理による溶出物が規格値を超えてしまい、比較例１、２のフィルムはいずれも内容液充填後に熱殺菌処理を施す医療用液体容器の形成材料としては不適格であることが認められる。
【００３１】
【発明の効果】
本発明の医療用液体容器用プラスチックフィルムによれば、ＨＤＰＥとＬＬＤＰＥとの混合割合の異なる混合フィルム層を接着剤を介在させることなく直接積層し、透明フィルム層の両面に接着性樹脂層を介在させて上記シーラント層を積層するので、これらの特性を兼備した医療用液体容器用プラスチックフィルムを得ることができるのみならず、接着剤を用いることなく製膜したものであってもその層間の接着強度が強く、１００〜１２５℃の加熱によってもフィルムの収縮が少なく、層間剥離も認められず、接着剤の溶出のおそれがないのみならず、また、低分子量成分の溶出もほとんどないので、内容液を充填してから熱殺菌処理を施す輸液又は薬液用バッグ等の液体容器の形成材料として有用である。
【図面の簡単な説明】
【図１】本発明の医療用液体容器用プラスチックフィルムの構成例を説明する縦断面図である。
【符号の説明】
１  医療用液体容器用プラスチックフィルム
２，３  シーラント層
２ａ，３ａ  第一フィルム層
２ｂ，３ｂ  第二フィルム層
４  接着性樹脂層
５  透明フィルム層
【図１】
0003716879.tif 000003